(57)【要約】【課題】鮮やかなグリーンの色味に染色できる昇華転写インクジェット記録方法、昇華転写インクジェット記録用インク組成物、昇華転写インクジェット記録用インクセット、及び鮮やかなグリーンの色味を有する転写物を提供する。【解決手段】本発明の昇華転写インクジェット記録方法は、転写紙上にインクジェット法にて、イエロー染料であるＣ．Ｉ．ディスパースイエロー８２と、Ｃ．Ｉ．ディスパースブルー６０およびＣ．Ｉ．ディスパースブルー３６０から選択されるブルー染料とを付着させて転写画像を形成し、前記転写画像をポリエステル布帛に転写する。【選択図】なし【特許請求の範囲】
【請求項１】
転写紙上にインクジェット法にて、イエロー染料であるＣ．Ｉ．ディスパースイエロー８２と、Ｃ．Ｉ．ディスパースブルー６０およびＣ．Ｉ．ディスパースブルー３６０から選択されるブルー染料とを付着させて転写画像を形成し、前記転写画像をポリエステル布帛に転写する、昇華転写インクジェット記録方法。
【請求項２】
Ｃ．Ｉ．ディスパースイエロー８２を含む第１のインクと、Ｃ．Ｉ．ディスパースブルー６０およびＣ．Ｉ．ディスパースブルー３６０から選択されるブルー染料を含む第２のインクとを用いる、請求項１に記載の昇華転写インクジェット記録方法。
【請求項３】
Ｃ．Ｉ．ディスパースイエロー８２の含有量が、前記第１のインクの全質量に対して１．０質量％以上５．２質量％以下である、請求項２に記載の昇華転写インクジェット記録方法。
【請求項４】
Ｃ．Ｉ．ディスパースブルー６０とＣ．Ｉ．ディスパースブルー３６０との合計の含有量が、前記第２のインクの全質量に対して１．６質量％以上７．６質量％以下である、請求項２または請求項３に記載の昇華転写インクジェット記録方法。
【請求項５】
イエロー染料であるＣ．Ｉ．ディスパースイエロー８２と、Ｃ．Ｉ．ディスパースブルー６０およびＣ．Ｉ．ディスパースブルー３６０から選択されるブルー染料とを含む第３のインクを用いる、請求項１に記載の昇華転写インクジェット記録方法。
【請求項６】
Ｃ．Ｉ．ディスパースイエロー８２の含有量が、前記第３のインクの全質量に対して１．０質量％以上５．２質量％以下である、請求項５に記載の昇華転写インクジェット記録方法。
【請求項７】
Ｃ．Ｉ．ディスパースブルー６０とＣ．Ｉ．ディスパースブルー３６０との合計の含有量が、前記第３のインクの全質量に対して１．５質量％以上７．６質量％以下である、請求項５または請求項６に記載の昇華転写インクジェット記録方法。
【請求項８】
イエロー染料であるＣ．Ｉ．ディスパースイエロー８２と、Ｃ．Ｉ．ディスパースブルー６０およびＣ．Ｉ．ディスパースブルー３６０から選択されるブルー染料とを含む、昇華転写インクジェット記録用インク組成物。
【請求項９】
イエロー染料であるＣ．Ｉ．ディスパースイエロー８２を含む第１のインクと、
Ｃ．Ｉ．ディスパースブルー６０およびＣ．Ｉ．ディスパースブルー３６０から選択されるブルー染料を含む第２のインクと、を備える、昇華転写インクジェット記録用インクセット。
【請求項１０】
イエロー染料であるＣ．Ｉ．ディスパースイエロー８２と、Ｃ．Ｉ．ディスパースブルー６０およびＣ．Ｉ．ディスパースブルー３６０から選択されるブルー染料が付着された転写物。
【発明の詳細な説明】
【技術分野】
【０００１】
本発明は、昇華転写インクジェット記録方法、昇華転写インクジェット記録用インク組成物、昇華転写インクジェット記録用インクセット及び転写物に関する。
【背景技術】
【０００２】
織物、編物及び不織布等の布帛に対して、画像を記録する捺染が知られている。近年、捺染においてもインクジェット記録方式の利用が検討されている。このインクジェット記録方式を利用したインクジェット捺染では、記録ヘッドのノズルから液滴状にしたインク組成物を吐出して布帛に付着させることにより、布帛にインク塗膜の画像を形成する。
【０００３】
インクジェット捺染の一態様として、昇華型染料を用いた昇華転写方式による昇華転写インクジェット記録方法がある。この方法は、捺染対象の布帛に直接インクを付着させず、転写元となる紙等の転写媒体にインク組成物を付着させた後、当該転写媒体から捺染対象である布帛へと染料を転写し、転写物として記録物を得る方法である。
【０００４】
このような昇華転写インクジェット記録方法に用いるために、蛍光性を有するイエローインクを含むインクセットが提案されている（例えば、特許文献１）。
【先行技術文献】
【特許文献】
【０００５】
【特許文献１】特開２０１６−１９０９３７号公報
【発明の概要】
【発明が解決しようとする課題】
【０００６】
従来より提案されていたインクセットでは実現できない、鮮やかなグリーンの色味に染色できる昇華転写インクジェット記録方法、昇華転写インクジェット記録用インク組成物、昇華転写インクジェット記録用インクセット、及び鮮やかなグリーンの色味を有する転写物が求められている。
【課題を解決するための手段】
【０００７】
〔１〕
転写紙上にインクジェット法にて、イエロー染料であるＣ．Ｉ．ディスパースイエロー８２と、Ｃ．Ｉ．ディスパースブルー６０およびＣ．Ｉ．ディスパースブルー３６０から選択されるブルー染料とを付着させて転写画像を形成し、前記転写画像をポリエステル布帛に転写する、昇華転写インクジェット記録方法。
【０００８】
〔２〕
Ｃ．Ｉ．ディスパースイエロー８２を含む第１のインクと、Ｃ．Ｉ．ディスパースブルー６０およびＣ．Ｉ．ディスパースブルー３６０から選択されるブルー染料を含む第２のインクとを用いる、〔１〕に記載の昇華転写インクジェット記録方法。
【０００９】
〔３〕
Ｃ．Ｉ．ディスパースイエロー８２の含有量が、前記第１のインクの全質量に対して１．０質量％以上５．２質量％以下である、〔２〕に記載の昇華転写インクジェット記録方法。
【００１０】
〔４〕
Ｃ．Ｉ．ディスパースブルー６０とＣ．Ｉ．ディスパースブルー３６０との合計の含有量が、前記第２のインクの全質量に対して１．６質量％以上７．６質量％以下である、〔２〕または〔３〕に記載の昇華転写インクジェット記録方法。
【００１１】
〔５〕
イエロー染料であるＣ．Ｉ．ディスパースイエロー８２と、Ｃ．Ｉ．ディスパースブルー６０およびＣ．Ｉ．ディスパースブルー３６０から選択されるブルー染料とを含む第３のインクを用いる、〔１〕に記載の昇華転写インクジェット記録方法。
【００１２】
〔６〕
Ｃ．Ｉ．ディスパースイエロー８２の含有量が、前記第３のインクの全質量に対して１．０質量％以上５．２質量％以下である、〔５〕に記載の昇華転写インクジェット記録方法。
【００１３】
〔７〕
Ｃ．Ｉ．ディスパースブルー６０とＣ．Ｉ．ディスパースブルー３６０との合計の含有量が、前記第３のインクの全質量に対して１．５質量％以上７．６質量％以下である、〔５〕または〔６〕に記載の昇華転写インクジェット記録方法。
【００１４】
〔８〕
イエロー染料であるＣ．Ｉ．ディスパースイエロー８２と、Ｃ．Ｉ．ディスパースブルー６０およびＣ．Ｉ．ディスパースブルー３６０から選択されるブルー染料とを含む、昇華転写インクジェット記録用インク組成物。
【００１５】
〔９〕
イエロー染料であるＣ．Ｉ．ディスパースイエロー８２を含む第１のインクと、
Ｃ．Ｉ．ディスパースブルー６０およびＣ．Ｉ．ディスパースブルー３６０から選択されるブルー染料を含む第２のインクと、を備える、昇華転写インクジェット記録用インクセット。
【００１６】
〔１０〕
イエロー染料であるＣ．Ｉ．ディスパースイエロー８２と、Ｃ．Ｉ．ディスパースブルー６０およびＣ．Ｉ．ディスパースブルー３６０から選択されるブルー染料が付着された転写物。
【発明を実施するための形態】
【００１７】
以下に、本発明の幾つかの実施形態について説明する。以下に説明する実施形態は、本発明の一例を説明するものである。本発明は以下の実施形態に何ら限定されるものではなく、本発明の要旨を変更しない範囲において実施される各種の変形形態も含む。なお、以下で説明される構成の全てが本発明の必須の構成であるとは限らない。
【００１８】
本実施形態に係る昇華転写インクジェット記録方法の一態様は、転写紙上にインクジェット法にて、イエロー染料であるＣ．Ｉ．ディスパースイエロー８２と、Ｃ．Ｉ．ディスパースブルー６０およびＣ．Ｉ．ディスパースブルー３６０から選択されるブルー染料とを付着させて転写画像を形成し、前記転写画像をポリエステル布帛に転写することを特徴とする。
【００１９】
本実施形態に係る昇華転写インクジェット記録用インク組成物の一態様は、イエロー染料であるＣ．Ｉ．ディスパースイエロー８２と、Ｃ．Ｉ．ディスパースブルー６０および
Ｃ．Ｉ．ディスパースブルー３６０から選択されるブルー染料とを含むことを特徴とする。
【００２０】
本実施形態に係る昇華転写インクジェット記録用インクセットの一態様は、イエロー染料であるＣ．Ｉ．ディスパースイエロー８２を含む第１のインクと、Ｃ．Ｉ．ディスパースブルー６０およびＣ．Ｉ．ディスパースブルー３６０から選択されるブルー染料を含む第２のインクと、を備えることを特徴とする。
【００２１】
本実施形態に係る転写物の一態様は、イエロー染料であるＣ．Ｉ．ディスパースイエロー８２と、Ｃ．Ｉ．ディスパースブルー６０およびＣ．Ｉ．ディスパースブルー３６０から選択されるブルー染料が付着されたことを特徴とする。
【００２２】
以下、本実施形態に係る昇華転写インクジェット記録方法、昇華転写インクジェット記録用インク組成物（以下、「インク組成物」、「インク」ともいう。）、昇華転写インクジェット記録用インクセット（以下、「インクセット」ともいう。）及び転写物について説明する。
【００２３】
１．昇華転写インクジェット記録用インク組成物及びインクセット
本実施形態に係る昇華転写インクジェット記録用インク組成物は、イエロー染料であるＣ．Ｉ．ディスパースイエロー８２と、Ｃ．Ｉ．ディスパースブルー６０およびＣ．Ｉ．ディスパースブルー３６０から選択されるブルー染料とを含む。また、本実施形態に係る昇華転写インクジェット記録用インクセットは、イエロー染料であるＣ．Ｉ．ディスパースイエロー８２を含む第１のインクと、Ｃ．Ｉ．ディスパースブルー６０およびＣ．Ｉ．ディスパースブルー３６０から選択されるブルー染料を含む第２のインクと、を備える。
【００２４】
すなわち、本実施形態において、イエロー染料であるＣ．Ｉ．ディスパースイエロー８２と、Ｃ．Ｉ．ディスパースブルー６０およびＣ．Ｉ．ディスパースブルー３６０から選択されるブルー染料は、イエロー染料を含むイエローインク、すなわち第１のインクと、ブルー染料を含むブルーインク、すなわち第２のインクとのインクセットとしても良いし、イエロー染料とブルー染料とを１つのインク中に含む第３のインクとしても良い。
【００２５】
以下、本実施形態で用いられる昇華転写インクジェット記録用インク組成物及び昇華転写インクジェット記録用インクセットに含まれる成分について説明する。
【００２６】
１．１．分散染料
本実施形態に係る昇華転写インクジェット記録用インク組成物は、分散染料として、イエロー染料であるＣ．Ｉ．ディスパースイエロー８２と、Ｃ．Ｉ．ディスパースブルー６０およびＣ．Ｉ．ディスパースブルー３６０から選択されるブルー染料とを含む。
【００２７】
分散染料は、昇華型染料の一種であり、ポリエステル、ナイロン、アセテート等の疎水性合成繊維の染着に好適に用いられる染料である。分散染料は、水に不溶または難溶の化合物であり、加熱により昇華する性質を有する。
【００２８】
本実施形態に係る昇華転写インクジェット記録用インク組成物は、イエロー染料であるＣ．Ｉ．ディスパースイエロー８２と、Ｃ．Ｉ．ディスパースブルー６０およびＣ．Ｉ．ディスパースブルー３６０から選択されるブルー染料とを含む混合インクとすることにより、鮮やかなグリーンの色味に染色できる昇華転写インクジェット記録用インク組成物が得られる。
【００２９】
本実施形態に係る昇華転写インクジェット記録用インク組成物において、Ｃ．Ｉ．ディ
スパースイエロー８２の含有量は、昇華転写インクジェット記録用インク組成物の全質量に対して１．０質量％以上５．２質量％以下であることが好ましい。Ｃ．Ｉ．ディスパースイエロー８２の含有量がこのような範囲にあることにより、鮮やかなグリーンの色味に染色できる昇華転写インクジェット記録用インク組成物が得られる。
【００３０】
一方、本実施形態に係る昇華転写インクジェット記録用インク組成物において、Ｃ．Ｉ．ディスパースブルー６０とＣ．Ｉ．ディスパースブルー３６０との合計の含有量は、昇華転写インクジェット記録用インク組成物の全質量に対して１．５質量％以上７．６質量％以下であることが好ましい。ブルー染料の含有量がこのような範囲にあることにより、鮮やかなグリーンの色味に染色できる昇華転写インクジェット記録用インク組成物が得られる。
【００３１】
本実施形態において、上記特定のイエロー染料と上記特定のブルー染料とを同時に含む混合インクではなく、これらの染料をそれぞれ含む、イエローインク及びブルーインクのセットとしても良い。
【００３２】
すなわち、本実施形態に係る昇華転写インクジェット記録用インクセットは、イエロー染料であるＣ．Ｉ．ディスパースイエロー８２を含むイエローインクと、Ｃ．Ｉ．ディスパースブルー６０およびＣ．Ｉ．ディスパースブルー３６０から選択されるブルー染料を含むブルーインクと、を備える。本実施形態に係る昇華転写インクジェット記録用インクセットを用いた記録により、鮮やかなグリーンの色味の転写画像が得られる。
【００３３】
本実施形態に係る昇華転写インクジェット記録用インクセットのイエローインクにおいて、Ｃ．Ｉ．ディスパースイエロー８２の含有量は、イエローインクの全質量に対して１．０質量％以上５．２質量％以下であることが好ましい。Ｃ．Ｉ．ディスパースイエロー８２の含有量がこのような範囲にあることにより、鮮やかなグリーンの色味に染色できるインクセットとなる。
【００３４】
また、本実施形態に係る昇華転写インクジェット記録用インクセットのブルーインクにおいて、Ｃ．Ｉ．ディスパースブルー６０とＣ．Ｉ．ディスパースブルー３６０との合計の含有量は、ブルーインクの全質量に対して１．６質量％以上７．６質量％以下であることが好ましい。Ｃ．Ｉ．ディスパースイエロー８２の含有量がこのような範囲にあることにより、鮮やかなグリーンの色味に染色できるインクセットとなる。
【００３５】
なお、本実施形態に係る昇華転写インクジェット記録用インク組成物及び昇華転写インクジェット記録用インクセットは、上記の分散染料を含むインクの他に、他の分散染料を含むインクを含むインクセットとして用いることが好ましい。
【００３６】
そのような分散染料としては、特に制限されないが、具体的には以下に例示するものが挙げられる。なお、以下の例示では、油溶性染料に分類される染料も含まれるが、本明細書では、水溶性を有さず、水中で分散形態をとる油溶性染料は、分散染料の一種として取り扱う。
【００３７】
イエロー系分散染料としては、上記のＣ．Ｉ．ディスパースイエロー８２の他に、例えば、Ｃ．Ｉ．ディスパースイエロー１、３、４、５、７、８、９、１３、１６、２３、２４、３０、３１、３３、３４、３９、４１、４２、４４、４９、５０、５１、５４、５６、５８、６０、６１、６３、６４、６６、６８、７１、７４、７６、７７、７８、７９、８３、８５、８６、８８、９０、９１、９３、９８、９９、１００、１０４、１０８、１１４、１１６、１１８、１１９、１２２、１２４、１２６、１３５、１４０、１４１、１４９、１５３、１６０、１６２、１６３、１６４、１６５、１７９、１８０、１８２、１
８３、１８４、１８６、１９２、１９８、１９９、２０１、２０２、２０４、２１０、２１１、２１５、２１６、２１８、２２４、２２７、２３１、２３２、２３３、２４５、Ｃ．Ｉ．ソルベントイエロー２、６、１４、１６、２１、２５、２９、３０、３３、５１、５６、７７、８０、８２、８８、８９、９３、１１６、１５０、１６３、１７９等が挙げられる。
【００３８】
オレンジ系分散染料としては、例えば、Ｃ．Ｉ．ディスパースオレンジ１、１：１、３、５、７、１１、１３、１７、２０、２１、２５、２５：１、２９、３０、３１、３２、３３、３７、３８、４１、４２、４３、４４、４５、４６、４７、４８、４９、５０、５１、５３、５４、５５、５６、５７、５８、５９、６１、６６、７１、７３、７６、７８、８０、８９、９０、９１、９３、９６、９７、１１９、１２７、１３０、１３９、１４２、Ｃ．Ｉ．ソルベントオレンジ１、２、１４、４５、６０等が挙げられる。
【００３９】
レッド系分散染料としては、例えば、Ｃ．Ｉ．ディスパースレッド１、４、５、６、７、１１、１２、１３、１５、１７、２７、４３、４４、５０、５２、５３、５４、５５、５５：１、５６、５８、５９、６０、６５、７０、７２、７３、７４、７５、７６、７８、８１、８２、８３、８４、８６、８６：１、８８、９０、９１、９２、９３、９６、９７、９９、１００、１０１、１０３、１０４、１０５、１０６、１０７、１０８、１１０、１１１、１１３、１１６、１１７、１１８、１２１、１２２、１２５、１２６、１２７、１２８、１２９、１３１、１３２、１３４、１３５、１３７、１４３、１４５、１４６、１５１、１５２、１５３、１５４、１５７、１５８、１５９、１６４、１６７、１６７：１、１６９、１７７、１７９、１８１、１８３、１８４、１８５、１８８、１８９、１９０、１９０：１、１９１、１９２、２００、２０１、２０２、２０３、２０５、２０６、２０７、２１０、２２１、２２４、２２５、２２７、２２９、２３９、２４０、２５７、２５８、２７７、２７８、２７９、２８１、２８８、２９８、３０２、３０３、３１０、３１１、３１２、３２０、３２４、３２８、Ｃ．Ｉ．ソルベントレッド１、３、７、８、９、１８、１９、２３、２４、２５、２７、４９、１００、１０９、１２１、１２２、１２５、１２７、１３０、１３２、１３５、２１８、２２５、２３０等が挙げられる。
【００４０】
バイオレット系分散染料としては、例えば、Ｃ．Ｉ．ディスパースバイオレット１、４、８、１０、１７、１８、２３、２４、２６、２７、２８、２９、３０、３１、３３、３５、３６、３７、３８、４０、４３、４６、４８、５０、５１、５２、５６、５７、５９、６１、６３、６９、７７、Ｃ．Ｉ．ソルベントバイオレット１３等が挙げられる。
【００４１】
グリーン系分散染料としては、例えば、Ｃ．Ｉ．ディスパースグリーン９、Ｃ．Ｉ．ソルベントグリーン３等が挙げられる。
【００４２】
ブラウン系分散染料としては、例えば、Ｃ．Ｉ．ディスパースブラウン１、２、４、９、１３、１９、Ｃ．Ｉ．ソルベントブラウン３、５等が挙げられる。
【００４３】
ブルー系分散染料としては、上記のＣ．Ｉ．ディスパースブルー６０、Ｃ．Ｉ．ディスパースブルー３６０の他に、例えば、Ｃ．Ｉ．ディスパースブルー３、５、６、７、９、１４、１６、１９、２０、２４、２６、２６：１、２７、３５、４３、４４、５２、５４、５５、５６、５８、６１、６２、６４、６４：１、７１、７２、７２：１、７３、７５、７７、７７：１、７９、８１、８１：１、８２、８３、８５、８７、８８、９０、９１、９３、９４、９５、９６、９９、１０２、１０６、１０８、１１２、１１３、１１５、１１８、１２０、１２２、１２５、１２８、１３０、１３１、１３９、１４１、１４２、１４３、１４５、１４６、１４８、１４９、１５３、１５４、１５８、１６５、１６７、１７１、１７３、１７４、１７６、１８１、１８３、１８５、１８６、１８７、１８９、１９７、１９８、２００、２０１、２０５、２０７、２１１、２１４、２２４、２２５、
２４１、２５７、２５９、２６７、２６８、２７０、２８４、２８５、２８７、２８８、２９１、２９３、２９５、２９７、３０１、３１５、３３０、３３３、３５４、３５９、３６７、Ｃ．Ｉ．ソルベントブルー２、１１、１４、２４、２５、３５、３６、３８、４８、５５、５９、６３、６７、６８、７０、７３、８３、１０５、１１１、１３２等が挙げられる。
【００４４】
ブラック系分散染料としては、例えば、Ｃ．Ｉ．ディスパースブラック１、２、３、１０、２４、２６、２７、２８、３０、３１、Ｃ．Ｉ．ソルベントブラック３、５、７、２３、２７、２８、２９、３４等が挙げられる。
【００４５】
上記例示した分散染料は、１種単独で用いてもよく、２種以上を組み合わせて用いてもよい。
【００４６】
上記例示した分散染料は、昇華性を有した昇華型染料である。ここで「昇華型染料」とは、加熱により昇華する性質を有する染料である。かかる染料は、昇華転写を利用した布帛等に対する染色、すなわち捺染に好適である。このような昇華転写を利用した捺染方法としては、例えば、転写元である紙等のシート状の中間転写媒体に昇華型染料を含むインクを用いてインクジェット法による印刷を行った後、布帛等の記録媒体に中間転写媒体を重ねて、加熱により昇華転写する方法がある。その他の方法としては、フィルム製品等の剥離可能なインク受容層が設けられた記録媒体のインク受容層に昇華転写用インクを用いてインクジェット法による印刷を行い、その後、そのまま加熱して下層側の記録媒体に昇華拡散染色を行い、さらにその後、インク受容層を剥離する方法等がある。
【００４７】
上記例示した分散染料は、いずれも水に不溶または難溶の化合物であるが、例えば、後述する分散樹脂によって、特定の濃度範囲であれば水に対して良好に分散させることができる。なお、油溶性染料の場合には乳化ともいう。また、上記例示した分散染料は、それぞれ分散性において若干の差異がある。すなわち、分散染料の種類によっては、分散樹脂の好適な濃度範囲が異なるし、分散樹脂の種類によって分散性も異なることがある。
【００４８】
分散染料の合計の含有量は、昇華転写インクジェット記録用インク組成物１００質量％に対して、０．１質量％以上１０質量％以下であることが好ましく、０．２質量％以上９．０質量％以下であることがより好ましく、０．３質量％以上７．０質量％以下であることがさらに好ましい。インク組成物における分散染料の含有量がこの範囲であれば、得られる転写物の発色性、すなわちＯＤ値を十分に得ることができる。
【００４９】
１．２．分散樹脂
本実施形態の昇華転写インクジェット記録用インク組成物は、分散染料を分散させる分散樹脂を含む。分散染料は分散樹脂によって分散されており、分散樹脂は上述の分散染料を昇華転写インクジェット記録用インク組成物中で分散させるか、あるいは乳化させる機能を有する。分散樹脂としては、特に限定されないが、以下のものを例示することができる。
【００５０】
分散樹脂としては、ポリアクリル酸、アクリル酸−アクリルニトリル共重合体、アクリル酸−アクリル酸エステル共重合体、酢酸ビニル−アクリル酸エステル共重合体、酢酸ビニル−アクリル酸共重合体、スチレン−アクリル酸共重合体、スチレン−メタクリル酸共重合体、スチレン−メタクリル酸−アクリル酸エステル共重合体、スチレン−α−メチルスチレン−アクリル酸共重合体、スチレン−α−メチルスチレン−アクリル酸−アクリル酸エステル共重合体、ビニルナフタレン−アクリル酸共重合体等のアクリル系樹脂及びその塩；スチレン−アクリル酸共重合体、スチレン−メタクリル酸共重合体、スチレン−メタクリル酸−アクリル酸エステル共重合体、スチレン−α−メチルスチレン−アクリル酸
共重合体、スチレン−α−メチルスチレン−アクリル酸−アクリル酸エステル共重合体、スチレン−マレイン酸共重合体、スチレン−無水マレイン酸共重合体等のスチレン系樹脂及びその塩；イソシアネート基とヒドロキシル基とが反応したウレタン結合を含む高分子化合物であって直鎖状の及び／又は分岐状であってもよく、架橋構造の有無を問わないウレタン系樹脂及びその塩；ポリビニルアルコール類；ポリビニルピロリドン類；ビニルナフタレン−マレイン酸共重合体及びその塩；酢酸ビニル−マレイン酸エステル共重合体及びその塩；並びに；酢酸ビニル−クロトン酸共重合体及びその塩等を挙げることができる。
【００５１】
スチレン系分散樹脂の市販品としては、例えば、星光ＰＭＣ株式会社製、Ｘ−２００、Ｘ−１、Ｘ−２０５、Ｘ−２２０、サンノプコ株式会社製、ノプコスパース６１００等が挙げられる。アクリル系樹脂分散剤の市販品としては、ビックケミー・ジャパン株式会社製、ＢＹＫ−１９０、ＢＹＫ−１８７、ＢＹＫ−１９１、ＢＹＫ−１９４Ｎ、ＢＹＫ−１９９、東亜合成株式会社製、アロンＡ−６１１４等が挙げられる。また、ウレタン系樹脂分散剤の市販品としては、ビックケミー・ジャパン株式会社製、ＢＹＫ−１８４、ＢＹＫ−１８２、ＢＹＫ−１８３、ＢＹＫ−１８５、エボニックデグサ社製、ＴＥＧＯ（登録商標）  Ｄｉｓｐｅｒｓ７１０等が挙げられる。
【００５２】
分散樹脂は、１種単独で用いても、２種以上を併用してもよい。分散樹脂の合計の含有量は、昇華転写インクジェット記録用インク組成物１００質量％に対して、０．１質量％以上２０質量％以下であることが好ましく、１質量％以上１５質量％以下であることがより好ましく、２質量％以上１０質量％以下であることがさらに好ましい。分散樹脂の含有量が前記範囲であることにより、分散染料の分散安定性を確保することができ、また、インクの粘度を適した範囲とすることができる。
【００５３】
また、分散樹脂としては、上記の中でも、アクリル系樹脂、スチレン系樹脂、及びウレタン系樹脂から選択される一種以上であることがさらに好ましい。分散樹脂としてこのような樹脂を用いることにより、分散染料の分散安定性をさらに良好にすることができる。
【００５４】
１．３．水溶性有機溶媒
本実施形態において、インク組成物は水溶性有機溶媒を含むことが好ましい。インク組成物が水溶性有機溶媒を含むことにより、インク組成物のインクジェット法による吐出安定性を優れたものとしつつ、長期放置時による記録ヘッドからの水分蒸発を効果的に抑制することができる。
【００５５】
水溶性有機溶媒としては、例えば、ポリオール化合物、グリコールエーテル等が挙げられる。
【００５６】
ポリオール化合物としては、例えば、分子内の炭素数が２以上６以下であり、かつ、分子内にエーテル結合を１つ有してもよいポリオール化合物、好ましくはジオール化合物等が挙げられる。具体例としては、１，２−ペンタンジオール、グリセリン、エチレングリコール、ジエチレングリコール、トリエチレングリコール、ポリエチレングリコール、プロピレングリコール、ジプロピレングリコール、トリプロピレングリコール、ポリプロピレングリコール、ポリオキシエチレンポリオキシプロピレングリコール、１，２−ヘキサンジオール、１，２−ヘプタンジオール、１，３−プロパンジオール、１，２−ブタンジオール、１，３−ブタンジオール、１，４−ブタンジオール、２，３−ブタンジオール、２−メチル−３−フェノキシ−１，２−プロパンジオール、３−（３−メチルフェノキシ）−１，２−プロパンジオール、３−ヘキシルオキシ−１，２−プロパンジオール、２−ヒドロキシメチル−２−フェノキシメチル−１，３−プロパンジオール、３−メチル−１，３−ブタンジオール、１，３−プロパンジオール、１，２−ブタンジオール、１，２−
ペンタンジオール、１，４−ブタンジオール、１，５−ペンタンジオール、１，６−ヘキサンジオール、２−メチル−２，４−ペンタンジオール、３−メチル−１，５−ペンタンジオール等のグリコール類が挙げられる。
【００５７】
グリコールエーテルとしては、例えば、エチレングリコール、ジエチレングリコール、トリエチレングリコール、ポリエチレングリコール、プロピレングリコール、ジプロピレングリコール、トリプロピレングリコール、ポリプロピレングリコール、ポリオキシエチレンポリオキシプロピレングリコールから選択されるグリコールのモノアルキルエーテルが挙げられる。モノアルキルエーテルの中でも、トリエチレングリコールモノメチルエーテル、トリエチレングリコールモノブチルエーテル、ジプロピレングリコールモノプロピルエーテル等が挙げられる。
【００５８】
水溶性有機溶媒は、複数種を混合して用いてもよい。また、水溶性有機溶媒の含有量は、インク組成物の粘度調整、保湿効果による目詰まり防止の観点から、インク組成物の全質量に対して、０．２質量％以上３０質量％以下であることが好ましく、１質量％以上２５質量％以下であることがより好ましい。
【００５９】
１．４．水
本実施形態において、インク組成物は水を含むことが好ましい。水としては、例えば、イオン交換水、限外濾過水、逆浸透水、及び蒸留水等の純水、並びに超純水のような、イオン性不純物を極力除去したものが挙げられる。また、紫外線照射又は過酸化水素の添加等によって滅菌した水を用いると、インク組成物を長期保存する場合に細菌類や真菌類の発生を防止することができる。
【００６０】
水の含有量は、インク組成物の全質量に対して、４０質量％以上９０質量％以下であることが好ましく、５０質量％以上８５質量％以下であることがより好ましい。
【００６１】
１．５．その他の成分
１．５．１．表面張力調整剤
本実施形態において、インク組成物は表面張力調整剤を含有してもよい。表面張力調整剤としては、水溶解時に表面張力を低下させインクの印刷用基材や吐出流路に対する濡れ性を調整するために用いられ、低表面張力性の水溶性溶剤系表面張力調整剤及び界面活性剤系表面張力調整剤から選ばれる。
【００６２】
水溶性溶剤系表面張力調整剤としては、例えば、エタノール、プロパノール、ブタノール等の低級アルコール類、ブチレングリコール、１，３−ペンタンジオール、２−エチル−１，３−プロパンジオール、１，６−ヘキサンジオール等のジオール類、エチレングリコールモノメチルエーテル、エチレングリコールモノエチルエーテル、ジエチレングリコールモノメチルエーテル、ジエチレングリコールモノエチルエーテル、プロピレングリコールモノメチルエーテル等のグリコールモノエーテル類が挙げられる。
【００６３】
界面活性剤系表面張力調整剤としては、例えば、ノニオン系界面活性剤、アニオン系界面活性剤、カチオン系界面活性剤、両性界面活性剤から適宜選択できる。またこれらのうち界面活性が高く気泡性の少ないアセチレングリコール系界面活性剤、シリコーン系界面活性剤がより好ましい。
【００６４】
アセチレングリコール系界面活性剤としては、市販品としては特に限定されないが、例えば、日信化学工業株式会社製、オルフィンＥ１００４、Ｅ１０１０、Ｅ１０２０、ＰＤ−００１、ＰＤ−００２Ｗ、ＰＤ−００４、ＰＤ−００５、ＥＸＰ．４２００、ＥＸＰ．４１２３、ＥＸＰ．４３００、サーフィノール４４０、４６５、４８５、ＣＴ１１１、Ｃ
Ｔ１２１、ＴＧ、ＧＡ、ダイノール６０４、６０７、川研ファインケミカル株式会社製、アセチレノールＥ４０、Ｅ６０、Ｅ１００、等が挙げられる。
【００６５】
シリコーン系界面活性剤としては、ポリシロキサン系化合物、ポリエーテル変性オルガノシロキサン等が挙げられる。シリコーン系界面活性剤の市販品としては、特に限定されないが、例えば、ビックケミー・ジャパン株式会社製、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４７、ＢＹＫ−３４８、ＢＹＫ−３４９、信越化学株式会社製、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、日信化学工業株式会社製、シルフェイスＳＡＧ００２、００５、５０３Ａ、００８等が挙げられる。
【００６６】
表面張力調整剤の配合量は、インク組成物の全質量に対して、０．０１質量％以上２質量％以下であることが好ましく、０．１質量％以上２．５質量％以下であることがより好ましい。
【００６７】
１．５．２．ｐＨ調整剤
本実施形態において、インク組成物は必要に応じてｐＨ調整剤を含有することが好ましい。ｐＨ調整剤としては、特に限定されないが、酸、塩基、弱酸、弱塩基の適宜の組み合わせが挙げられる。そのような組み合わせに用いる酸、塩基の例としては、無機酸として、硫酸、塩酸、硝酸等、無機塩基として水酸化リチウム、水酸化ナトリウム、水酸化カリウム、リン酸二水素カリウム、リン酸水素二ナトリウム、炭酸カリウム、炭酸ナトリウム、炭酸水素ナトリウム、アンモニア等が挙げられ、有機塩基として、トリエタノールアミン、ジエタノールアミン、モノエタノールアミン、トリプロパノールアミン、トリイソプロパノールアミン、ジイソプロパノールアミン、トリスヒドロキシメチルアミノメタン（ＴＨＡＭ）等が挙げられ、有機酸として、アジピン酸、クエン酸、コハク酸、乳酸、Ｎ，Ｎ−ビス（２−ヒドロキシエチル）−２−アミノエタンスルホン酸（ＢＥＳ）、４−（２−ヒドロキシエチル）−１−ピペラジンエタンスルホン酸（ＨＥＰＥＳ）、モルホリノエタンスルホン酸（ＭＥＳ）、カルバモイルメチルイミノビス酢酸（ＡＤＡ）、ピペラジン−１，４−ビス（２−エタンスルホン酸）（ＰＩＰＥＳ）、Ｎ−（２−アセトアミド）−２−アミノエタンスルホン酸（ＡＣＥＳ）、コラミン塩酸、Ｎ−トリス（ヒドロキシメチル）メチル−２−アミノエタンスルホン酸（ＴＥＳ）、アセトアミドグリシン、トリシン、グリシンアミド、ビシン等のグッドバッファー、リン酸緩衝液、クエン酸緩衝液、トリス緩衝液等を用いてもよい。さらに、これらのうち、ｐＨ調整剤の一部又は全部として、トリエタノールアミン、トリイソプロパノールアミン等の第三級アミン、及び、アジピン酸、クエン酸、コハク酸、乳酸等のカルボキシル基含有有機酸、が含まれることが、ｐＨ緩衝効果をより安定に得ることができるため好ましい。
【００６８】
１．５．３．保湿剤
本実施形態において、インク組成物は保湿剤を含有してもよい。保湿剤としては、一般にインクジェットインク組成物に用いられるものであれば特に限定されず使用可能である。保湿剤の沸点は、１８０℃以上であることが好ましく、２００℃以上であることがより好ましい。沸点が上記範囲内であることにより、インク組成物に良好な保水性及び湿潤性を付与することができる。
【００６９】
保湿剤の具体例としては、ジエチレングリコール、トリエチレングリコール、テトラエチレングリコール、ペンタメチレングリコール、トリメチレングリコール、２−ブテン−１，４−ジオール、２−エチル−１，３−ヘキサンジオール、２−メチル−２，４−ペンタンジオール、トリプロピレングリコール、イソブチレングリコール、グリセリン、ジグ
リセリン、メソエリスリトール、トリメチロールプロパン、ペンタエリスリトール、ジペンタエリスリトール等のポリオール類、２−ピロリドン、Ｎ−メチル−２−ピロリドン、ε−カプロラクタム、ヒドロキシエチルピロリドン等のラクタム類、尿素、チオ尿素、エチレン尿素、１，３−ジメチルイミダゾリジノン類等の尿素誘導体、グルコース、マンノース、フルクトース、リボース、キシロース、アラビノース、ガラクトース、アルドン酸、グルシトール（ソルビット）、マルトース、セロビオース、ラクトース、スクロース、トレハロース、マルトトリオース等の単糖類、二糖類、オリゴ糖類及び多糖類及びこれらの糖類の誘導体、グリシン、トリメチルグリシンのベタイン類等が挙げられる。
【００７０】
糖類とは単糖類、二糖類、三糖類および四糖類を含むオリゴ糖類及び多糖類をいうものとする。糖類としては、例えば、トレオース、エリトルロース、エリトロース、アラビノース、リブロース、リボース、キシロース、キシルロース、リキソース、グルコース、フルクトース、マンノース、イドース、ソルボース、グロース、タロース、タガトース、ガラクトース、アロース、プシコース、アルトロース、マルトース、イソマルトース、セロビオース、ラクトース、スクロース、トレハロース、イソトレハロース、ゲンチオビオース、メリビオース、ツラノース、ソホロース、イソサッカロース、グルカン、フルクタン、マンナン、キシラン、ガラクツロナン、マンヌロナン、Ｎ−アセチルグルコサミン重合体等のホモグリカン、ジヘテログリカン、トリへテログリカン等のヘテログリカン、マルトトリオース、イソマルトトリオース、パノース、マルトテトラオース、マルトペンタオース等が挙げられる。
【００７１】
本実施形態において、インク組成物が保湿剤を含有する場合、その含有量は、インク組成物の全質量に対して、０．２質量％以上３０質量％以下であることが好ましく、０．５質量％以上２５質量％以下であることがより好ましい。
【００７２】
１．５．４．キレート化剤
本実施形態において、インク組成物は、必要に応じてキレート化剤を含有していてもよい。キレート化剤としては、例えば、エチレンジアミン四酢酸及びそれらの塩類等が挙げられる。塩類としては、例えば、エチレンジアミン四酢酸二水素二ナトリウム塩、又は、エチレンジアミンのニトリロトリ酢酸塩、ヘキサメタリン酸塩、ピロリン酸塩、若しくはメタリン酸塩等が挙げられる。
【００７３】
１．５．５．防腐剤、防かび剤
本実施形態において、インク組成物には、必要に応じて防腐剤、防かび剤を使用してもよい。防腐剤、防かび剤としては、例えば、安息香酸ナトリウム、ペンタクロロフェノールナトリウム、２−ピリジンチオール−１−オキサイドナトリウム、ソルビン酸ナトリウム、デヒドロ酢酸ナトリウム、１，２−ジベンゾイソチアゾリン−３−オン、４−クロロ−３−メチルフェノール等が挙げられる。
【００７４】
１．５．６．その他
さらに上記以外の成分として、例えば、防錆剤、酸化防止剤、紫外線吸収剤、酸素吸収剤、溶解助剤など、インクジェット用のインク組成物において通常用いることができる添加剤を必要に応じて含有していてもよい。
【００７５】
１．６．昇華転写用インク組成物の物性及び製造
本実施形態において、インク組成物の２５℃における表面張力は、１０ｍＮ／ｍ以上４０ｍＮ／ｍであることが好ましく、２５ｍＮ／ｍ以上４０ｍＮ／ｍ以下であることがより好ましい。表面張力は、協和界面科学株式会社製、自動表面張力計ＣＢＶＰ−Ｚを用いて、２５℃の環境下で白金プレートを組成物で濡らしたときの表面張力を確認することにより測定することができる。
【００７６】
本実施形態において、インク組成物の２０℃における粘度は、１．５ｍＰａ・ｓ以上１０ｍＰａ・ｓ以下であることが好ましく、２ｍＰａ・ｓ以上８ｍＰａ・ｓ以下であることがより好ましい。表面張力及び粘度を前記範囲内とするには、上述した水溶性有機溶媒や界面活性剤の種類、及びこれらと水の添加量等を適宜調整すればよい。なお、粘度は、株式会社アントンパール・ジャパン製、粘弾性試験機ＭＣＲ−３００を用いて、２０℃の環境下で、Ｓｈｅａｒ  Ｒａｔｅを１０から１０００に上げていき、Ｓｈｅａｒ  Ｒａｔｅ２００時の粘度を読み取ることにより測定することができる。
【００７７】
本実施形態において、インク組成物は、ｐＨが５．８以上１０．５以下であることが好ましく、６．０以上１０．０以下であることがより好ましい。インク組成物のｐＨがこの範囲であれば、例えば、記録ヘッドやインクジェット記録装置の部材の腐食を抑制することができる。
【００７８】
本実施形態において、インク組成物は、上記した各成分を任意の順序で混合し、必要に応じて濾過等をして不純物を除去することにより得られる。各成分の混合方法としては、メカニカルスターラー、マグネチックスターラー等の撹拌装置を備えた容器に順次材料を添加して撹拌混合する方法が好適に用いられる。また、分散染料はあらかじめ分散樹脂によって分散された分散体の態様で配合されても構わない。
【００７９】
１．７．作用効果
本実施形態に係る昇華転写インクジェット記録用インク組成物及び昇華転写インクジェット記録用インクセットは、昇華転写を利用した布帛等に対する染色方法である、昇華転写インクジェット記録方法に好適に適用することができる。すなわち、本実施形態に係る昇華転写インクジェット記録用インク組成物及び昇華転写インクジェット記録用インクセットを、後述する昇華転写インクジェット記録方法に用いることにより、転写紙上にインクジェット法にてイエロー染料であるＣ．Ｉ．ディスパースイエロー８２と、Ｃ．Ｉ．ディスパースブルー６０およびＣ．Ｉ．ディスパースブルー３６０から選択されるブルー染料とを付着させて転写画像を形成し、該転写画像をポリエステル布帛に転写する。これにより、鮮やかなグリーンの色味の転写物が得られる。このように、本実施形態に係る昇華転写インクジェット記録用インク組成物及び昇華転写インクジェット記録用インクセットによれば、鮮やかなグリーンの色味に染色できる昇華転写インクジェット記録用インク組成物及び昇華転写インクジェット記録用インクセットを提供することができる。
【００８０】
２．昇華転写インクジェット記録方法
本実施形態に係る昇華転写インクジェット記録方法は、転写紙上にインクジェット法にて、イエロー染料であるＣ．Ｉ．ディスパースイエロー８２と、Ｃ．Ｉ．ディスパースブルー６０およびＣ．Ｉ．ディスパースブルー３６０から選択されるブルー染料とを付着させて転写画像を形成し、前記転写画像をポリエステル布帛に転写することを特徴とする。
【００８１】
ここで、昇華転写を利用した昇華転写インクジェット記録方法としては、例えば、転写紙等のシート状の中間転写媒体に昇華型染料である分散染料を含むインク組成物を用いてインクジェット法による印刷を行って転写画像を形成した後、布帛等の転写先媒体に中間転写媒体を重ねて、加熱により得られた転写画像を昇華転写する方法がある。
【００８２】
すなわち、本実施形態に係る昇華転写インクジェット記録方法は、少なくとも、上述の昇華転写インクジェット記録用インク組成物又は昇華転写インクジェット記録用インクセットを、記録ヘッドから吐出して転写紙上に付着させるインク付着工程と、昇華転写インクジェット記録用インク組成物に含まれる分散染料を転写紙から昇華転写させてポリエステル布帛に転写する転写工程とを含む。
【００８３】
２．１．インク付着工程
本工程では、インクジェット法を用いて、上記のインク又はインクセットを構成するインクを記録ヘッドから吐出して中間転写媒体である転写紙上の記録面に付着させて転写画像を形成する。インクジェット法による組成物の吐出は、例えば、インクジェット記録装置等の液滴吐出装置を用いて行うことができる。
【００８４】
本実施形態に使用可能なインクジェット記録装置としては、上述の昇華転写インクジェット記録用インク組成物を収容するカートリッジやタンク等のインク収容容器及びこれに接続される記録ヘッドを少なくとも有し、インクを記録ヘッドから吐出して中間転写媒体である転写紙に画像を形成することができれば特に限定されない。また、インクジェット記録装置としては、シリアル型およびライン型のいずれでも使用することができる。これらの型のインクジェット記録装置には記録ヘッドが搭載されており、転写紙と記録ヘッドとの相対的な位置関係を変化させながら、記録ヘッドのノズル孔からインク組成物の液滴を所定のタイミングで、間欠的にかつ所定の体積で吐出する。これにより、転写紙にインク組成物を付着させて、所定の転写画像を形成することができる。
【００８５】
一般に、シリアル型のインクジェット記録装置では、記録媒体の搬送方向と、記録ヘッドの往復動作の方向が交差しており、記録ヘッドの往復動作と記録媒体の搬送動作との組み合わせによって、記録媒体と記録ヘッドとの相対的な位置関係を変化させる。またこの場合、一般的には、記録ヘッドには複数のノズル孔が配置され、記録媒体の搬送方向に沿ってノズル孔の列、すなわちノズル列が形成されている。また、記録ヘッドには、インク組成物の種類や数に応じて、複数のノズル列が形成される場合もある。
【００８６】
また、一般に、ライン型のインクジェット記録装置では、記録ヘッドは往復動作を行わず、記録媒体の搬送によって記録媒体と記録ヘッドとの相対的な位置関係を変化させて、記録媒体と記録ヘッドとの相対的な位置関係を変化させる。この場合においても、一般的には、記録ヘッドには、ノズル孔が複数配置され、記録媒体の搬送方向に交差する方向に沿ってノズル列が形成されている。
【００８７】
インクジェット記録方式は、インク組成物を微細なノズル孔より液滴として吐出して該液滴を記録媒体に付着させることができれば、特に制限されない。例えば、インクジェット記録方式としては、ピエゾ方式や、インクを加熱して発生した泡によりインクを吐出させる方式等を用いることができる。本実施形態においては、インク組成物の変質のしにくさ等の観点から、ピエゾ方式を用いることが好ましい。
【００８８】
本実施形態で用いられるインクジェット記録装置には、例えば、加熱ユニット、乾燥ユニット、ロールユニット、巻き取り装置等の公知の構成を制限無く採用することができる。
【００８９】
本実施形態において、中間転写媒体である転写紙としては、例えば、普通紙等の紙、インクジェット用専用紙、コート紙等のインク受容層が設けられた記録媒体等を用いることができるが、シリカ等の無機微粒子でインク受容層が設けられた紙が好ましい。これにより、中間転写媒体に付与されたインク組成物が乾燥する過程で、記録面に滲み等が抑制された中間記録物を得ることができる。また、このような媒体であれば、さらに記録面の表面に昇華型染料を留めやすく、後の転写工程において、分散染料の昇華をより効率的に行うことができる。
【００９０】
２．２．転写工程
本実施形態に係る昇華転写インクジェット記録方法は、昇華転写インクジェット記録用
インク組成物が付与された転写紙の記録面を、被捺染物であるポリエステル布帛と対向させた状態、つまり、転写紙の記録面に布帛等を配置した状態で加熱し、インク組成物に含まれる分散染料を被捺染物に昇華させて布帛に転写する転写工程を含む。これにより、布帛等を被捺染物とした捺染物、すなわち転写物が得られる。
【００９１】
転写工程での加熱温度は、特に規定されるものではないが、１６０℃以上２２０℃以下であることが好ましく、１７０℃以上２００℃以下であることが好ましい。これにより、分散染料を被捺染物に転写させるために十分なエネルギーを与えることができ、捺染物の生産性を優れたものとすることができる。
【００９２】
転写工程での加熱時間は、加熱温度にもよるが、３０秒以上９０秒以下であることが好ましく、４５秒以上６０秒以下であることがより好ましい。これにより、分散染料を被捺染物に転写させるために十分なエネルギーを得ることができ、捺染物の生産性を特に優れたものとすることができる。
【００９３】
また、転写工程は、インク組成物が付与された転写紙を、被捺染物と対向させた状態で加熱することにより行えばよいが、転写紙と被捺染物とを密着させた状態で加熱することにより行うことが好ましい。これにより、例えば、より鮮明な画像を布帛等に記録した転写物が得られる。
【００９４】
被捺染物としては、例えば、疎水性繊維布帛であるポリエステル布帛が挙げられるが、樹脂フィルム等のシート状の物や、シート状以外の球状、直方体形状や曲面を有する物体等の立体的な形状を有する物を用いてもよい。
【００９５】
２．３．その他の工程
本実施形態に係る昇華転写インクジェット記録方法は、インク付着工程の後に転写紙を加熱する工程を含んでもよい。この工程は、昇華転写インクジェット記録用インク組成物を転写紙へ吐出して付着させた後に加熱する工程である。この工程を行うことにより、インク付着工程で付着された昇華転写インクジェット記録用インク組成物の乾燥が促進され、画像の滲みが抑制されるとともに、裏移りも抑制される場合がある。なお、裏移りとは、例えば、転写紙がロールで巻き取られる等、重ねられる場合に、記録面に接した裏面に対してインク組成物の成分が移動する現象を指す。
【００９６】
この工程における転写紙の到達温度は、６０℃以上であることが好ましく、７０℃以上１２０℃以下であることがより好ましい。このような範囲であれば、分散染料が昇華しにくく、かつ良好な乾燥速度を得ることができる。
【００９７】
さらに本実施形態の昇華転写インクジェット記録方法は、インク付着工程で、記録ヘッド及び転写紙の少なくとも一方を加熱する工程を含んでもよい。さらに、本実施形態の昇華転写インクジェットインク記録方法は、転写紙の記録面に布帛を配置する工程、及び、転写紙及び布帛を加熱する工程、を含んでもよい。
【００９８】
本実施形態に係る昇華転写インクジェット記録方法によれば、イエロー染料であるＣ．Ｉ．ディスパースイエロー８２と、Ｃ．Ｉ．ディスパースブルー６０およびＣ．Ｉ．ディスパースブルー３６０から選択されるブルー染料とを付着させて転写画像を形成し、この転写画像をポリエステル布帛に転写するため、これまでにない、鮮やかなグリーンの色味の転写物が得られる。すなわち、本実施形態に係る昇華転写インクジェット記録方法によれば、鮮やかなグリーンの色味に染色できる昇華転写インクジェット記録方法となる。
【００９９】
３．実施例
以下、本発明を実施例及び比較例によってさらに具体的に説明するが、本発明はこれらの実施例のみに限定されるものではない。なお、実施例、比較例中の「部」及び「％」は、特に断らない限り質量基準である。
【０１００】
３．１．インク組成物の調製
表１の組成になるように各成分を容器に入れて、マグネチックスターラーで２時間混合および攪拌した後、さらに、直径０．３ｍｍのジルコニアビーズを充填したビーズミルにて分散処理を行うことにより十分に混合した。１時間攪拌してから、５μｍのＰＴＦＥ製メンブランフィルターを用いて濾過することで、実施例および比較例に係るインク組成物を得た。表１中の数値は、質量％を示す。水はイオン交換水を用い、各インク組成物の質量がそれぞれ１００質量％となるように添加した。
【０１０１】
【表１】
2020104448.tif 000002
【０１０２】
表１に示す成分のうち、化合物名以外で記載された成分の詳細は以下の通りである。
分散染料
・ＤＹ８２；Ｃ．Ｉ．ディスパースイエロー８２
・ＤＹ５４；Ｃ．Ｉ．ディスパースイエロー５４
・ＤＢ３６０；Ｃ．Ｉ．ディスパースブルー３６０
・ＤＢ３５９；Ｃ．Ｉ．ディスパースブルー３５９
分散樹脂；花王株式会社製、「デモールＮＬ」、ナフタレンスルホン酸ホルマリン縮合物
ＧＬ；グリセリン
ＭＴＧ；トリエチレングリコールモノメチルエーテル
界面活性剤；商品名「ＢＹＫ（登録商標）−３４９」、ビックケミー・ジャパン株式会社製、ポリエーテル変性シロキサン界面活性剤
ＴＥＡ；トリエタノールアミン
【０１０３】
３．２．中間転写物の作製
各実施例、各比較例のインク組成物をセイコーエプソン株式会社製インクジェットプリンター「ＰＸ−Ｇ９３０」にそれぞれ充填した。その後、プリンターの記録ヘッドにおいて、目詰まりしているノズルがなく、通常の記録ができることを確認した。次に、このインクジェットプリンターにより、転写紙であるＣｈａｍ  Ｐａｐｅｒ社製、「ＴＲＡＮＳＪＥＴ  Ｃｌａｓｓｉｃ」に、各インク組成物の打ち込み量が７０％であるパターンを印刷した。なお、記録解像度を１４４０×７２０ｄｐｉとし、プリンターの動作環境は２５℃とし、各パターンを２枚ずつ印刷した。
【０１０４】
３．３．転写工程
インクを付着させた中間転写媒体のインクの付着側を、東レ株式会社製のポリエステル１００％タフタに密着させ、この状態で、太陽精機株式会社製、ヒートプレス機「ＴＰ−６０８Ｍ」を用いて、転写圧力１Ｎ／ｃｍ２、転写温度１８０℃、転写時間６０秒の条件で加熱して昇華転写を行い、各転写物を得た。
【０１０５】
３．４．評価試験
得られた転写物に対して、下記の評価試験を行った。
【０１０６】
３．４．１．粒状性の評価
得られた転写物の印刷面を、印刷面から３０ｃｍ離れた距離で目視にて観察し、次の評価基準によって粒状性を評価した。評価結果がＢ以上である場合、本発明の効果が得られているということができる。
（評価基準）
Ａ：印刷面から３０ｃｍ離れた距離での目視観察では粒状感を認識できない
Ｂ：印刷面から３０ｃｍ離れた距離での目視観察において粒状感を認識できる
Ｃ：印刷面から３０ｃｍを超える距離での目視観察においても粒状感を認識できる
【０１０７】
３．４．２．色相の評価
印刷面のＣＩＥＬＡＢ色空間で定義される色相角∠ｈ°＝ｔａｎ−１（ｂ＊／ａ＊）により、下記の評価基準によって色相を評価した。評価結果がＢ以上である場合、本発明の効果が得られているということができる。
（評価基準）
Ａ：∠ｈ°が９０°以上１８０°未満
Ｂ：∠ｈ°が１８０°以上２２５°未満
Ｃ：∠ｈ°が２２５°以上２７０°未満
【０１０８】
ここで、色相角∠ｈ°とは、国際照明委員会（ＣＩＥ）が１９７６年に推奨した知覚的にほぼ均等な歩度を持つ色空間であるＬ＊ａ＊ｂ＊色空間の色座標ａ＊、ｂ＊を用いて次式により算出される、色相を表すパラメーターである。
【０１０９】
また、この色相角∠ｈ°は、日本工業規格ＪＩＳＺ８７８１−４：２０１３「測色−第４部：ＣＩＥ１９７６Ｌ＊ａ＊ｂ＊色空間」の「３．６ＣＩＥＬＡＢ１９７６ａｂ色相角」において、「４．２明度，クロマ及び色相のそれぞれに関係する量」の式（１１）によって計算される色相の相関量（ＪＩＳＺ８１１３の０３０８７を合わせて参照）でもあり
、「ＣＩＥ１９７６Ｌ＊ａ＊ｂ＊」、及び、「ＣＩＥＬＡＢ」は、互いに言い換えることができるとされている。
【０１１０】
本明細書で定義する、インク組成物の「記録媒体上での」ＣＩＥＬＡＢ色空間で定義される色相角∠ｈ°は、例えば、日本工業規格ＪＩＳＺ８７２２：２００９「色の測定方法−反射及び透過物体色」の「５．分光測色方法」による測定から求めることができる。そして、得られた測定結果から、色相角∠ｈ°を算出して、インク組成物の「記録媒体上での」ＣＩＥＬＡＢ色空間で定義される色相角∠ｈ°とする。
【０１１１】
Ｌ＊、ａ＊、ｂ＊は、Ｘ−Ｒｉｔｅ社製の測色機、「Ｇｒｅｔａｇ  Ｍａｃｂｅｔｈ  Ｓｐｅｃｔｒｏｌｉｎｏ」を用いて測定した。
【０１１２】
３．４．３．ＯＤ値の評価
得られた転写物の印刷面について、各階調部のＣＩＥＬＡＢ色空間において定義されるＯＤ値を測定し、次の評価基準によって評価した。評価結果がＢ以上である場合、本発明の効果が得られているということができる。なお、測定には上記の測色機を用いた。
（評価基準）
Ａ：ＯＤ値が１．３以上
Ｂ：ＯＤ値が１．１以上１．３未満
Ｃ：ＯＤ値が１．１未満
【０１１３】
３．４．４．蛍光増白強度の評価
得られた転写物の印刷面について、各階調部のＣＩＥＬＡＢ色空間において定義される蛍光増白強度を測定し、次の評価基準によって評価した。評価結果がＢ以上である場合、本発明の効果が得られているということができる。なお、測定には上記の測色機を用いた。
（評価基準）
Ａ：蛍光増白強度が２．０以上
Ｂ：蛍光増白強度が１．０以上２．０未満
Ｃ：蛍光増白強度が１．０未満
【０１１４】
３．５．評価結果
実施例１〜６は、イエロー染料であるＤＹ８２と、ブルー染料であるＤＢ６０とＤＢ３６０との比が、イエロー染料：ブルー染料＝２：３の例である。また、実施例１〜６のうち、実施例１、３、５がイエローインクとブルーインクとのインクセット、実施例２、４、６が１つのインク中にイエロー染料とブルー染料の両方が含まれている。すなわち、実施例１、３、５では、２種のインクを同じ場所に印刷して転写紙上で混合したのに対し、実施例２、４、６では、イエロー染料とブルー染料の混合インクを転写紙上に印刷した。
【０１１５】
実施例１、３、５より、ブルー染料としてＤＢ３６０を含む実施例３、５よりも、ＤＢ６０を単独で用いた実施例１の方が色相、ＯＤ値の評価が高かった。同様に、実施例２、４、６より、ブルー染料としてＤＢ３６０を含む実施例４、６よりも、ＤＢ６０を単独で用いた実施例２の方が色相、ＯＤ値の評価が高かった。また、インクセットの例と混合インクの例とを比較した場合、実施例２、４、６の混合インクの方が粒状性の評価が高かった。
【０１１６】
実施例７〜１２は、イエロー染料であるＤＹ８２と、ブルー染料であるＤＢ６０とＤＢ３６０との比が、イエロー染料：ブルー染料＝２：３の例であり、実施例１〜６よりもインク中の染料の含有量が高い例である。実施例１〜６と比較して、実施例７〜１２においても同様の傾向が見られた。また各項目の評価は、実施例１〜６と実施例７〜１２とでは
差が見られなかった。
【０１１７】
実施例１３〜１８は、イエロー染料であるＤＹ８２と、ブルー染料であるＤＢ６０とＤＢ３６０との比が、イエロー染料：ブルー染料＝２：３の例であり、実施例１〜６よりもインク中の染料の含有量が低い例である。実施例１〜６と比較して、実施例１３〜１８においても同様の傾向が見られた。また各項目の評価は、実施例１〜６と実施例１３〜１８とでは差が見られなかった。
【０１１８】
実施例１９〜２４は、イエロー染料であるＤＹ８２と、ブルー染料であるＤＢ６０とＤＢ３６０との比が、イエロー染料：ブルー染料＝１：１の例である。実施例１〜６と比較して、実施例１９〜２４においても同様の傾向が見られた。また各項目の評価は、実施例１〜６と実施例１９〜２４とでは差が見られなかった。
【０１１９】
実施例２５〜３０は、イエロー染料であるＤＹ８２と、ブルー染料であるＤＢ６０とＤＢ３６０との比が、イエロー染料：ブルー染料＝３：２の例である。実施例１〜６と比較して、実施例２５〜３０においても同様の傾向が見られた。また各項目の評価は、実施例１〜６と実施例２５〜３０では差が見られなかった。
【０１２０】
上記実施例１〜３０に対し、比較例１〜８では、粒状性、色相及び蛍光増白強度の評価が低かった。具体的には、ブルー染料としてＤＢ３５９を使用した比較例１、２では、実施例１、２と比較して混合インクでの粒状性が低下し、色相及び蛍光増白強度の評価は、インクセット及び混合インクのいずれにおいても悪化した。イエロー染料としてＤＹ５４を使用した比較例３、４では、実施例１、２と比較して粒状性及び蛍光増白強度の低下が著しく、また、色相の評価も低下した。
【０１２１】
また、イエロー染料としてＤＹ５４を使用した比較例５、６においても、実施例３、４と比較して粒状性及び蛍光増白強度の低下が著しく、また、色相の評価も低下した。イエロー染料としてＤＹ５４を使用し、ブルー染料としてＤＢ３５９を使用した比較例７、８では、実施例１、２と比較して粒状性、色相及び蛍光増白強度が最低評価で、ＯＤ値も低かった。
【０１２２】
以上により、イエロー染料であるＤＹ８２と、ブルー染料であるＤＢ６０とＤＢ３６０とを用いたインクまたはインクセットでは粒状性、色相、ＯＤ値及び蛍光増白強度のいずれの評価も高くなった。さらに、インクセットではなく混合インクとすることで粒状性が向上し、ブルー染料としてＤＢ６０を用いた方がＯＤ値が高かった。
【０１２３】
本発明は、上述した実施形態に限定されるものではなく、種々の変形が可能である。例えば、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。